ТЕРМОПЛАСТИЧНАЯ ФОРМОВОЧНАЯ КОМПОЗИЦИЯ, ОБЛАДАЮЩАЯ УЛУЧШЕННОЙ УДАРОПРОЧНОСТЬЮ ПРИ НИЗКИХ ТЕМПЕРАТУРАХ И УЛУЧШЕННЫМ ВНЕШНИМ ВИДОМ ПОВЕРХНОСТИ

1. Термопластичная формовочная композиция, содержащая
(а) поликарбонат,
(b) полиалкилентерефталат и
(с) модификатор ударопрочности, обладающий значением рН, равным ниже 7, и содержащий менее 500 ч/млн ионов натрия, характеризующийся морфологией типа ядро/оболочка, в которой ядро содержит полимеризованные бутадиеновые структурные звенья, и оболочка содержит полимеризованные метакрилатные структурные звенья, указанное ядро содержится в количестве, составляющем от 40 до 70 мас.% модификатора ударопрочности, указанная оболочка обладает температурой стеклования, превышающей 23°С, исключая модификатор ударопрочности, ядро которого содержит сополимеризованный стирол, где отношение массы метакрилата к массе указанного стирола составляет менее 1,5.
2. Композиция по п.1, в которой поликарбонат содержится в количестве, составляющем от 25 до 95 мас. ч., полиалкилентерефталат содержится в количестве, составляющем от 5 до 75 мас. ч., и модификатор ударопрочности содержится в количестве, составляющем от 1 до 40 мас.% поликарбоната и полиалкилентерефталата.
3. Композиция по п.1, в которой поликарбонат содержится в количестве, составляющем от 40 до 80 мас. ч., полиалкилентерефталат содержится в количестве, составляющем от 20 до 60 мас. ч., и модификатор ударопрочности содержится в количестве, составляющем от 5 до 20 мас.% поликарбоната и полиалкилентерефталата.
4. Композиция по п.1, в которой полиалкилентерефталат представляет собой полиэтилентерефталат.
5. Композиция по п.1, в которой полиалкилентерефталат представляет собой полибутилентерефталат.
6. Композиция по п.1, в которой модификатор ударопрочности обладает средним по объему размером частиц, равным от 10 нм до 2 мкм.
7. Композиция по п.1, в которой модификатор ударопрочности обладает бимодальным распределением частиц по размерам с максимумами при 50 нм и 550 нм.
8. Композиция по п.1, для которой температура стеклования превышает 80°С.
9. Композиция по п.1, в которой ядро содержится в количестве, составляющем от 50 до 70 мас.% от массы модификатора ударопрочности.
10. Композиция по п.1, в которой указанное содержание ионов натрия составляет от 1 до 400 ч./млн.
11. Композиция по п.1, в которой эластомерное ядро содержит бутадиен, сополимеризованный, по меньшей мере, с одним виниловым мономером.
12. Композиция по п.10, в которой виниловый мономер представляет собой стирол.